(57)【要約】【課題】被膜層の表面に凹凸を形成せずに、良好な耐指紋性や画像視認性を有すると共に、ニジムラも生じないディスプレイ用耐指紋性フィルムを提供する。【解決手段】（Ａ）下記化学式（１）で表されるポリアルキレングリコールジアクリレートと、（Ｂ）３官能以上のアクリレート化合物と、（Ｃ）光重合開始剤とからなり、（Ａ）の質量部：（Ｂ）の質量部が２０：８０〜５０：５０（但し、（Ａ）の質量部＋（Ｂ）の質量部＝１００とする）であり、（Ａ）及び（Ｂ）の合計１００質量部に対して、（Ｃ）を１〜１０質量部含有する被膜層を透明基材フィルム上に設けてなる。透明基材フィルムには、遅相軸方向の屈折率（ｎｘ）と進相軸方向の屈折率（ｎｙ）との差（ｎｘ−ｙ）が、０．０７〜０．２０の配向ポリエステルフィルムを使用する。    【化１】2014235235.tif 000010【選択図】なし【特許請求の範囲】
【請求項１】
（Ａ）下記化学式（１）で表されるポリアルキレングリコールジアクリレートと、
（Ｂ）３官能以上のアクリレート化合物と、
（Ｃ）光重合開始剤とからなり、
前記（Ａ）の質量部：前記（Ｂ）の質量部が２０：８０〜５０：５０（但し、（Ａ）の質量部＋（Ｂ）の質量部＝１００とする）であり、
前記（Ａ）及び前記（Ｂ）の合計１００質量部に対して、前記（Ｃ）を１〜１０質量部含有する被膜層を透明基材フィルム上に設けてなり、
前記透明基材フィルムは、該フィルムの面内において最も屈折率が大きい方向（遅相軸方向）の屈折率（ｎｘ）と、遅相軸方向と直交する方向（進相軸方向）の屈折率（ｎｙ）との差（ｎｘ−ｙ）が０．０７〜０．２０の、配向ポリエステルフィルムである、ディスプレイ用耐指紋性フィルム。
【化１】
2014235235.tif 000009
【請求項２】
前記（Ｂ）の３官能以上のアクリレート化合物が、３官能以上のアルコールと（メタ）アクリル酸とのエステル化合物である、請求項１に記載のディスプレイ用耐指紋性フィルム。
【請求項３】
請求項１又は請求項２に記載のディスプレイ用耐指紋性フィルムが表示画面上に配置されている、ディスプレイ。
【発明の詳細な説明】
【技術分野】
【０００１】
本発明は、耐指紋性に優れるディスプレイ用の耐指紋性フィルムと、これを備えるディスプレイに関する。
【背景技術】
【０００２】
ディスプレイをもつ携帯電話やデジタルカメラ等の小型機器は、操作や持ち運びする際に、ディスプレイ表面に指紋が付着するため、画像の視認性が損なわれやすい。最近は、ディスプレイ自体がタッチパネルとなっており、指入力のため指紋が付着しやすい。これらの問題を解決するため、ディスプレイ表面に付着した指紋を目立ち難くするための対策が、例えば下記特許文献１に提案されている。
【０００３】
特許文献１では、透明基材の表面に、凹凸を有する防眩層（被膜層）を形成している。当該防眩層は、多価アルコールと（メタ）アクリル酸とのエステル化合物等の活性エネルギー線硬化型樹脂と、当該活性エネルギー線硬化型樹脂とは異なるアクリレート化合物からなる生体由来脂質成分になじみ性を有する重合体に加えて、透光性微粒子を含んで成る。このような防眩層においては、透光性微粒子によって防眩層の表面に凹凸が形成されることで防眩性を発現している。一方、生体由来油脂成分になじみ性を有する重合体によって、フィルム表面に付着した指紋が濡れ広がり、表面の凹部へと速やかに誘導される。これにより、フィルム表面に付着した指紋が目立ち難くなる。
【０００４】
また、特許文献２には、ポリアルキレングリコールジアクリレートと、３官能以上のアクリレート化合物と、光重合開始剤とからなる被膜層を、ポリエチレンテレフタレート（ＰＥＴ）で代表されるポリエステルフィルムや、トリアセテートセルロース（ＴＡＣ）系フィルム上の一方の面上に設けたディスプレイ用フィルムが提案されている。被膜層には、指紋等の生体由来脂質に対するなじみ性のあるアクリレート化合物として、（Ａ）特定のポリアルキレングリコールジアクリレートを、（Ｂ）３官能以上のアクリレート化合物に対して所定の割合で配合している。これにより、表面が平滑な被膜層を供えるディスプレイ用フィルムにおいて、良好な耐指紋性を発現させることができる。
【先行技術文献】
【特許文献】
【０００５】
【特許文献１】特開２００９−２５７３４号公報
【特許文献２】特開２０１１−２３２４４１号公報
【発明の概要】
【発明が解決しようとする課題】
【０００６】
特許文献１のディスプレイ用フィルムにおいては、防眩層に透光性微粒子を配合して表面に凹凸を形成することで、防眩性を担保している。しかし、このようなディスプレイ用フィルムを携帯電話やデジタルカメラ等の高精細ディスプレイ上に設置した際には、防眩層の表面凹凸のレンズ効果によって映像光が散乱してシンチレーション（面ぎら）現象が生じ、文字や線等の画像視認性が損なわれるという問題があった。また、生体由来脂質成分になじみ性を有する重合体として種々のアクリレート化合物が例示されているが、これらのアクリレート化合物は、あくまで表面に凹凸を有する防眩層において一定の耐指紋性を担保するものである。しかし、表面が平滑な被膜において、これら全てのアクリレート化合物によって十分な耐指紋性を担保できるものではない。
【０００７】
特許文献２に記載のディスプレイ用フィルムは、表面が平滑な被膜における耐指紋性には優れるが、透明基材フィルムにポリエチレンテレフタレート（ＰＥＴ）で代表される一般的なポリエステルフィルムや、トリアセテートセルロース（ＴＡＣ）フィルムを使用している。一般的なポリエステルフィルムを用いたディスプレイ用フィルムを偏光素子上に配置した場合、液晶表示装置に色の異なるムラ（以下、「ニジムラ」ともいう）が、特に表示画面を斜めから観察したときに生じ、液晶表示装置の表示品質が損なわれてしまうという課題があることが判明した。また、トリアセテートセルロース（ＴＡＣ）系フィルムを用いたディスプレイ用フィルムにおいても、ニジムラの問題は発生しないが、耐湿熱性に劣るため高温多湿の環境下においては長時間の保管や使用が難しいという課題があることが判明した。
【０００８】
そこで、本発明はこのような問題を解決するためになされたものであり、被膜層の表面に凹凸を形成せずに、良好な耐指紋性や画像視認性を有し、且つ偏光素子上に配置して表示画面を斜めから観察してもニジムラが生じないディスプレイ用耐指紋性フィルム等を提供することを目的とする。
【課題を解決するための手段】
【０００９】
上記課題を解決するために、本発明は次の手段を採る。
[１]（Ａ）下記化学式（１）で表されるポリアルキレングリコールジアクリレートと、（Ｂ）３官能以上のアクリレート化合物と、（Ｃ）光重合開始剤とからなり、
（Ａ）の質量部：（Ｂ）の質量部が２０：８０〜５０：５０（但し、（Ａ）の質量部＋（Ｂ）の質量部＝１００とする）であり、
（Ａ）及び（Ｂ）の合計１００質量部に対して、（Ｃ）を１〜１０質量部含有する被膜層を、透明基材フィルム上に設けてなり、
前記透明基材フィルムは、該フィルムの面内において最も屈折率が大きい方向（遅相軸方向）の屈折率（ｎｘ）と、遅相軸方向と直交する方向（進相軸方向）の屈折率（ｎｙ）との差（ｎｘ−ｙ）が０．０７〜０．２０の、配向ポリエステルフィルムである、ディスプレイ用耐指紋性フィルム。
表面に備えるディスプレイ用フィルム。
【化１】
2014235235.tif 000002
[２]（Ｂ）の３官能以上のアクリレート化合物が、３官能以上のアルコールと（メタ）アクリル酸とのエステル化合物である[１]に記載のディスプレイ用耐指紋性フィルム。
[３][１]又は[２]に記載のディスプレイ用耐指紋性フィルムが表示画面上に配置されているディスプレイ。
【００１０】
なお、本発明において数値範囲を示す「○○〜××」とは、特に明示しない限り「○○以上××以下」を意味する。また、「（メタ）アクリル酸」とは、アクリル酸とメタクリル酸の双方を意味する。後述の「（メタ）アクリロイル基」や「（メタ）アクリレート」等も同様である。
【発明の効果】
【００１１】
本発明のディスプレイ用耐指紋性フィルムにおいては、その被膜層に微粒子が含まれていない。したがって、被膜層の表面は平滑である。なお、ここでいう平滑とは、微粒子等によって積極的な凹凸を有しないことを意味し、膜形成過程において不可避的に生じる超ナノサイズの凹凸を否定するものではない。これにより、特許文献１で問題となっている、表面凹凸による文字や線等の画像視認性の悪化を回避することができる。
【００１２】
そのうえで、被膜層には、指紋等の生体由来脂質に対するなじみ性のあるアクリレート化合物として、（Ａ）特定のポリアルキレングリコールジアクリレートを、（Ｂ）３官能以上のアクリレート化合物に対して所定の割合で配合している。生体由来脂質に対するなじみ性のあるアクリレート化合物としては、特許文献１に記載のように多数存在し、ジアクリレート化合物としても種々存在する。しかし、表面が平滑な被膜において、付着した指紋を的確に目立ち難くできるアクリレート化合物は、ポリアルキレングリコールジアクリレートのみである。これにより、表面が平滑な被膜層を供えるディスプレイ用耐指紋性フィルムにおいて、表面に凹凸を形成することなく、良好な耐指紋性を発現させることができる。
【００１３】
また、透明基材フィルムには所定の配向ポリエステルフィルムを使用しているため、本発明のディスプレイ用耐指紋性フィルムを偏光素子上に配置した場合に、表示画面を斜めから観察してもニジムラが生じることがない。また、ＴＡＣフィルムと比べて耐湿熱性に優れるため、高温多湿の環境下においても品質が劣化することなく、長時間の保管や使用に適している。
【発明を実施するための形態】
【００１４】
本発明のフィルムは、透明基材フィルム上に被膜層が形成されている。当該被膜層は、（Ａ）化学式（１）で表されるポリアルキレングリコールジアクリレートと、（Ｂ）３官能以上のアクリレート化合物と、（Ｃ）光重合開始剤からなるモノマー組成物の硬化被膜である。
【００１５】
＜透明基材フィルム＞
本発明のディスプレイ用耐指紋性フィルムに用いられる透明基材フィルムには、ポリエチレンテレフタレート（ＰＥＴ）等のポリエステルからなる配向ポリエステルフィルム（高複屈折フィルムとも称される）を使用する。特に、遅相軸方向の屈折率（ｎｘ）と進相軸方向の屈折率（ｎｙ）との差（ｎｘ−ｎｙ：△ｎ）が０．０７〜０．２０、好ましくは０．１０〜０．１５のものを使用する。この屈折率差（△ｎ）が０．０７未満では、充分なニジムラの抑制効果が得られず、また、後述のリタデーション値を得るために必要な膜厚が厚くなる。一方、屈折率差（△ｎ）が０．２０を超えると、フィルムに裂け、破れ等を生じやすくなり、工業材料としての実用性が著しく低下する。（ｎｘ）としては、１．６７〜１．７８が好ましく、より好ましくは１．６９〜１．７３である。（ｎｙ）としては、１．５５〜１．６５が好ましく、より好ましくは１．５７〜１．６２である。（ｎｘ）、（ｎｙ）、及び（△ｎ）が上記の関係を満たすことで、好適なニジムラの抑制効果を得ることができる。
【００１６】
また、配向ポリエステルフィルムのリタデーションは、３０００〜３００００ｎｍが好ましい。リタデーションが３０００ｎｍ未満では、耐指紋性フィルムを偏光素子上に配置した場合、斜め方向から観察した時に強い干渉色（ニジムラ）を呈し、包絡線形状が光源の発光スペクトルと相違して良好な視認性を確保することができない場合がある。一方、リタデーションが３００００ｎｍを超えても更なる視認性の改善効果は実質的に得られないばかりか、フィルムの厚みも相当に厚くなり、取り扱い性が低下する。より好ましいリタデーションの下限値は５０００ｎｍ以上であり、さらに好ましくは１００００ｎｍ以上である。
【００１７】
なお、リタデーションとは、ポリエステルフィルムの面内において最も屈折率が大きい方向（遅相軸方向）の屈折率（ｎｘ）と、遅相軸方向と直交する方向（進相軸方向）の屈折率（ｎｙ）と、ポリエステルフィルムの厚み（ｄ）とにより、以下の式によって表わされるものである。
リタデーション（Ｒｅ）＝（ｎｘ−ｎｙ）×ｄ
リタデーションは、例えば王子計測機器製ＫＯＢＲＡ−ＷＲによって測定（測定角０°、測定波長５４８．２ｎｍ）することもできる。
【００１８】
配向ポリエステルフィルムは、未延伸のポリエステルフィルムを、縦・横方向の何れか一方又は双方に延伸することで結晶配向することができる。リタデーションの制御方法としては、延伸倍率、延伸温度、及び作製するポリエステルフィルムの膜厚により適宜設定することができる。具体的には、延伸倍率が高いほど、延伸温度が低いほど、また、膜厚が厚いほど、高いリタデーションを得やすくなり、延伸倍率が低いほど、延伸温度が高いほど、また、膜厚が薄いほど、低いリタデーションを得やすくなる。
【００１９】
配向ポリエステルフィルムの厚みは２５〜４００μｍが好ましく、より好ましくは５０〜２００μｍである。配向ポリエステルフィルムの厚みが２５μｍより薄い場合や４００μｍより厚い場合には、耐指紋性フィルムの製造時及び使用時における取り扱い性が低下してしまうと共に、リタデーションを上記範囲に設定し難くなる。なお、配向ポリエステルフィルムには、リタゼーションが上記範囲にある限りにおいて、各種の添加剤が含有されていてもよい。そのような添加剤としては、例えば紫外線吸収剤、帯電防止剤、安定剤、可塑剤、滑剤、難燃剤などが挙げられる。
【００２０】
（Ａ）ポリアルキレングリコールジアクリレート
本発明のディスプレイ用耐指紋性フィルムで使用できるポリアルキレングリコールジアクリレートは、下記化学式（１）で記される化合物である。化学式（１）で記される化合物は、皮脂を含めて生体由来脂質成分に対するなじみ性があり、フィルム表面に付着した指紋を目立ち難くすることができる。ポリアルキレングリコールジアクリレート化合物は様々な種類があるが、平滑な被膜表面において付着した指紋を目立ち難くするポリアルキレングリコールジアクリレートは、下記化学式（１）に示すポリアルキレングリコールジアクリレートのみである。
【化２】
2014235235.tif 000003
【００２１】
（Ｂ）３官能以上のアクリレート化合物
本発明のディスプレイ用フィルムで使用できる３官能以上のアクリレート化合物は、１分子中に３個以上の（メタ）アクリロイル基を有する化合物であり、３官能以上のアルコールと（メタ）アクリル酸とのエステル化合物、およびウレタン変性アクリレートである。
【００２２】
３官能以上のアルコールは、例えば、ペンタエリスリトール、ジペンタエリスリトール、ジトリメチロールプロパンなどがある。本発明において（メタ）アクリル酸は、アクリル酸またはメタクリル酸を意味する。３官能以上のアルコールと（メタ）アクリル酸とのエステル化合物は、例えば、ジトリメチロールプロパンテトラアクリレート、ジペンタエリスリトールヘキサアクリレート、ペンタエリスリトールテトラアクリレート、ペンタエリスリトールトリアクリレートなどがある。
【００２３】
ウレタン変性アクリレートは、１分子中に複数個のイソシアネート基を有する有機イソシアネートと、水酸基を有する（メタ）アクリル酸エステルとのウレタン化反応によって得られるものである。１分子中に複数個のイソシアネート基を有する有機イソシアネートとしては、例えば、ヘキサメチレンジイソシアネート、イソホロンジイソシアネート、トリレンジイソシアネートなどがある。水酸基を有する（メタ）アクリル酸エステルはとしては、例えば、ペンタエリスリトールトリ（メタ）アクリレート、2-ヒドロキシ-3-アクリロイロキシプロピルメタクリレートなどがある。
【００２４】
ウレタン変性アクリレートとしては、化学式（２）で示されるペンタエリスリトールトリアクリレートとヘキサメチレンジイソシアネートの付加体、化学式（３）で示されるペンタエリスリトールトリアクリレートとイソホロンジイソシアネートの付加体、化学式（４）で示される2-ヒドロキシ-3-アクリロイロキシプロピルメタクリレートとトリレンジイソシアネートの付加体がある。市販品としては、紫光UV7600MI85（日本合成化学社製）や、紫光UV6300B、（日本合成化学社製）などがある。
【化３】
2014235235.tif 000004
【化４】
2014235235.tif 000005
【化５】
2014235235.tif 000006
【００２５】
３官能以上のアクリレート化合物は、本発明のディスプレイ用耐指紋性フィルムにおいて、硬化塗膜（被膜層）に鉛筆硬度や耐擦傷性等の物理物性を与えるための成分である。一般的に、これらの３官能以上のアルコールと(メタ)アクリル酸とのエステル化合物は、硬化塗膜の架橋密度を上げ、硬化塗膜に物理物性を与える物質として使用されている。３官能以上のアクリレート化合物としては、擦傷性の点で、３官能以上のアルコールと（メタ）アクリル酸とのエステル化合物が好ましい。
【００２６】
上述のように、本発明のディスプレイ用耐指紋性フィルムにおいて、（Ａ）化学式（１）で表されるポリアルキレングリコールジアクリレートは耐指紋性を、（Ｂ）３官能以上のアクリレート化合物は物理物性（鉛筆硬度や耐擦傷性等）を与える成分である。当該耐指紋性と物理物性を両立するため、（Ａ）の質量部：（Ｂ）の質量部は、少なくとも２０：８０〜５０：５０（但し、（Ａ）の質量部＋（Ｂ）の質量部＝１００）とする必要がある。好ましくは、（Ａ）の質量部：（Ｂ）の質量部＝３０：７０〜４０：６０である。（Ａ）の質量部が（Ｂ）の質量部に対して２０よりも小さい場合は耐指紋性が悪くなり、５０よりも多い場合は物理物性が悪くなる。なお、（Ａ）ポリアルキレングリコールジアクリレートのみの塗膜は、耐指紋性は満足するが、物理物性（鉛筆硬度、耐擦傷性）が不十分である。
【００２７】
（Ｃ）光重合開始剤
（Ａ）化学式（１）で表されるポリアルキレングリコールジアクリレート及び（Ｂ）３官能以上のアクリレート化合物は、光重合開始剤の存在下で紫外線や光等の活性エネルギー線を照射することで重合硬化する活性エネルギー線硬化型樹脂（電離放射線硬化型樹脂）である。光重合開始剤としては、活性エネルギー線照射により重合を開始するものであれば特に限定されず、公知の化合物を使用できるが、好ましくはアルキルフェノン類光重合開始剤である。アルキルフェノン類光重合開始剤としては、例えば、1-ヒドロキシシクロヘキシルフェニルケトン、1-[4-(2-ヒドロキシエトキシ)-フェニル]-2-ヒドロキシ-2-メチル-1-プロパン-1-オン、2-メチル-1-[4-(メチルチオ)フェニル]-2-モルフェリノプロパン-1-オンなどがある。活性エネルギー線硬化型樹脂組成物の硬化に用いられる活性エネルギー線源としては、例えば、高圧水銀ランプ、ハロゲンランプ、キセノンランプ等が使用できる。
【００２８】
本発明のディスプレイ用耐指紋性フィルムにおいて、（Ｃ）光重合開始剤は、（Ａ）の質量部＋（Ｂ）の質量部＝１００に対して、１〜１０質量部配合していれば、（Ａ）化学式（１）で表されるポリアルキレングリコールジアクリレートと（Ｂ）３官能以上のアクリレート化合物からなるモノマー組成物を硬化させることができる。（Ａ）の質量部＋（Ｂ）の質量部＝１００に対して（Ｃ）の質量部が１より少ない場合は硬化が不足するため物理物性が悪化し、１０より多い場合は耐指紋性が悪化する。
【００２９】
被膜層の膜厚は、１〜１５μｍ程度であればよい。１μｍより薄い場合は物理物性が不足し、１５μｍより厚い場合はフィルムのカールが強くなる傾向がある。
【００３０】
本発明の耐指紋性フィルムは、ディスプレイを有する各種電子機器の表示画面上に貼着される。具体的には、携帯電話、デジタルカメラ、テレビ、ビデオカメラ、ワープロ、パソコンなどの電子画像装置やタッチパネルにおける、液晶ディスプレイ、プラズマディスプレイ、有機ＥＬ（エレクトロルミネッセンス）ディスプレイ、無機ＥＬディスプレイ、ＦＥＤ（フィールドエミッションディスプレイ）などの各種ディスプレイに適用できる。特に、ディスプレイ自体がタッチパネルとなっている携帯電話やデジタルカメラなどの高精細ディスプレイに適用すると、本発明の効果を最大限発揮できる点で好ましい。
【００３１】
透明基材フィルム上に被膜を形成する方法は従来公知のものでよく、特に限定されない。被膜を形成する方法としては、例えば、ライコーティング法、ウェットコーティング法等があり、生産性あるいはコストの面より、好ましくはウェットコート法である。ウェットコーティング法としては公知のもので良く、例えば、ロールコート法、スピンコート法、ディップコート法などがある。また、フィルムの基材と硬化被膜(被膜層)との密着性を向上させるために、必要に応じて透明基材表面に予めコロナ放電等の何らかの前処理を施すことができる。
【００３２】
上記（Ａ）、（Ｂ）および（Ｃ）よりなるモノマー組成物を透明基材上に塗布するに当たり、その塗布液（コーティング剤）の濃度を調整するため、希釈溶剤を使用いることができる。希釈溶剤は、特に限定されず、例えばメチルイソブチルケトン、メチルエチルケトン、イソプロピルアルコール、キシレン、酢酸エチル、酢酸ブチル等がある。
【実施例】
【００３３】
ヘイズ、指紋視認性（反射、透過）、画像視認性、擦傷性、鉛筆硬度、屈折率、膜厚、リタデーション、ニジムラは、下記に示す方法によって測定した。
【００３４】
（１）ヘイズ
ヘイズメーター（「ＮＤＨ２０００」、日本電色工業株式会社製）によりヘイズを測定した。
（２）指紋視認性（反射）
ディスプレイ用フィルムをガラスに張り合わせ、ガラスの裏面には、黒いフィルムを張り合わせたものを評価用サンプルとする。ディスプレイ用フィルム上に指紋を付着させる。指紋の観察は、太陽光の入らない室内で行う。評価用サンプルに光を反射させた状態で（蛍光灯の光を映りこませない）、指紋の視認性を観察する。指紋の視認性について下記４段階にて目視による官能評価を行った。
◎：指紋が全く見えない、○：指紋がほとんど見えない、△：指紋が僅かに見える、×：指紋がはっきり見える。
（３）指紋視認性（透過）
ディスプレイ用フィルムをガラスに張り合わせたものを評価用サンプルとし、ディスプレイ用フィルム上に指紋を付着させる。指紋の観察は、太陽光の入らない室内で行う。評価用サンプルを蛍光灯の光に向け、蛍光灯の光から少しずらした状態で、指紋の視認性を観察する、その視認性について下記４段階にて目視による官能評価を行った。
◎：指紋が全く見えない、○：指紋がほとんど見えない、△：指紋が僅かに見える、×：指紋がはっきり見える。
（４）画像視認性
ディスプレイ用フィルムを高精細ディスプレイの表示画面上に装着し、ディスプレイ画像の視認性について下記の３段階にて目視による評価を行った。
○：鮮明で良好な視認性が得られる、△：やや視認性にかける、×：視認性に欠ける。
（５）耐擦傷性
＃００００のスチールウールを使用し、２５０ｇ荷重×１０往復後の塗膜表面を目視で観察し、その耐擦傷性について下記５段階にて官能評価を行った。
Ａ：傷無、Ａ’：傷1〜10本、Ｂ：傷11〜20本、Ｃ：傷21〜30本、Ｄ：傷31本以上
（６）鉛筆硬度
安田精機製作所（株）製の鉛筆引っかき硬度試験機を使用し、JIS K 5600の規定に基づいて鉛筆硬度を測定した。
（７）屈折率
二枚の偏光板を用いて、高複屈折フィルムの配向軸方向（主軸の方向）を求め、配向軸方向に対して直交する二つの軸の屈折率（ｎｘ、ｎｙ）を、アッベ屈折率計（アタゴ社製ＮＡＲ−４Ｔ）によって求めた。
（８）膜厚
厚みｄ（ｎｍ）は、電気マイクロメータ（アンリツ社製）を用いて任意の１０点を測定し、単位をｎｍに換算して平均値を求めた。
（９）リタデーション
リタデーションは、高複屈折フィルムの面内において最も屈折率が大きい方向（遅相軸方向）の屈折率（ｎｘ）と、遅相軸方向と直交する方向（進相軸方向）の屈折率（ｎｙ）と、高複屈折フィルムの厚み（ｄ）とにより、以下の式によって計算した。
リタデーション（Ｒｅ）＝（ｎｘ−ｎｙ）×ｄ
（１０）ニジムラ
実施例、比較例にて作製した耐指紋性フィルムを、液晶モニター（ＦＬＡＴＯＲＯＮＩＰＳ２２６Ｖ（ＬＧＥｌｅｃｔｒｏｎｉｃｓＪａｐａｎ社製））の観察者側の偏光素子上に配置した。なお、配向ポリエステルフィルムの遅相軸と液晶モニターの観察者側の偏光素子の吸収軸とのなす角度が０°となるように配置した。そして、暗所及び明所（液晶モニター周辺照度４００ルクス）にて、正面及び斜め方向（約５０度）から目視及び偏光サングラス越しに表示画像の観察を行い、ニジムラの有無を以下の基準に従い評価した。偏光サングラス越しの観察は、目視よりも非常に厳しい評価法である。観察は１０人で行い、最多数の評価を観察結果としている。
◎：偏光サングラス越しでニジムラが観察されない。
○：偏光サングラス越しでニジムラが観察されるが、薄く、目視ではニジムラが観察されない、実使用上問題ないレベル。
△：偏光サングラス越しでニジムラが観察され、目視ではニジムラがごく薄く観察される。
×：偏光サングラス越しでニジムラが強く観察され、目視でもニジムラが観察される。
【００３５】
（配向ポリエステルフィルム（ＰＥＴ−Ｎ）の作製）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。この未延伸フィルムを二軸延伸試験装置（東洋精機社製）にて、１２０℃にて１分間予熱した後、１２０℃にて、延伸倍率４．５倍に延伸した後、その両面にプライマー層用組成物１をロールコーターにて均一に塗布した。次いで、この塗布フィルムを引続き９５℃で乾燥し、その延伸方向とは９０度の方向に延伸倍率１．５倍にて延伸を行い、リタデーション＝１００００ｎｍ、膜厚＝１００μｍ、ｎｘ＝１．７０、ｎｙ＝１．６０、Δｎ＝０．１０の配向ポリエステル基材を得た。なお、プライマー層の屈折率は１．５９、膜厚は８０ｎｍであった。
【００３６】
（実施例１）
ポリテトラメチレングリコールジアクリレート(Ｒ＝Ｃ4Ｈ8、ｎ＝９)  ３０質量部
ジペンタエリスリトールヘキサアクリレート（ＤＰＨＡ）  ７０質量部
1-ヒドロキシシクロヘキシルフェニルケトン  ７．５質量部
メチルイソブチルケトン（ＭＩＢＫ）  １００質量部
【００３７】
上記原料を混合してコーティング剤とした。このコーティング剤をロールコーターにて、厚さ１００μｍ、１４０ｍｍ×２００ｍｍの配向ポリエステルフィルム（ＰＥＴ−Ｎ）上に、乾燥膜厚が４μｍとなるように塗布し、８０℃で６０秒乾燥した。その後、１２０Ｗ高圧水銀灯[日本電池(株)製]により窒素気流下紫外線を照射（積算光量500mJ/cm3）することによって硬化させディスプレイ用耐指紋性フィルムを作製した。該ディスプレイ用耐指紋性フィルムのヘイズは０．１、耐擦傷性はＡ、鉛筆硬度は２Ｈであった。指紋視認性（反射）は○、指紋視認性（透過）は○、画像視認性は○、ニジムラは◎であった。
【００３８】
（実施例２）
ポリテトラメチレングリコールジアクリレート(Ｒ＝Ｃ4Ｈ8、ｎ＝３)  ４０質量部
ジペンタエリスリトールヘキサアクリレート（ＤＰＨＡ）  ６０質量部
1-ヒドロキシシクロヘキシルフェニルケトン  ７．５質量部
ＭＩＢＫ  １００質量部
【００３９】
上記原料を混合してコーティング剤とした。このコーティング剤を実施例１に従って硬化させ、ディスプレイ用耐指紋性フィルムを作製した。該ディスプレイ用耐指紋性フィルムのヘイズは０．１、耐擦傷性はＡ、鉛筆硬度は２Ｈであった。指紋視認性（反射）は○、指紋視認性（透過）は○、画像視認性は○、ニジムラは◎であった。
【００４０】
（実施例３）
ポリテトラメチレングリコールジアクリレート(Ｒ＝Ｃ4Ｈ8、ｎ＝９)  ３０質量部
ジペンタエリスリトールトリアクリレート（ＤＰＨＡ）  ７０質量部
1-ヒドロキシシクロヘキシルフェニルケトン  ７．５質量部
ＭＩＢＫ  １００質量部
【００４１】
上記原料を混合してコーティング剤とした。このコーティング剤をロールコーターにて、厚さ１００μｍ、１４０ｍｍ×２００ｍｍの配向ポリエステルフィルム（ＰＥＴ−Ｎ）上に、乾燥膜厚が８μｍとなるように塗布し、８０℃で６０秒乾燥した。その後、１２０Ｗ高圧水銀灯[日本電池(株)製]により窒素気流下紫外線を照射（積算光量500mJ/cm3）することによって硬化させディスプレイ用耐指紋性フィルムを作製した。該ディスプレイ用耐指紋性フィルムのヘイズは０．１、耐擦傷性はＡ、鉛筆硬度は３Ｈであった。指紋視認性（反射）は○、指紋視認性（透過）は○、画像視認性は○、ニジムラは◎であった。
【００４２】
（実施例４）
ポリテトラメチレングリコールジアクリレート(Ｒ＝Ｃ4Ｈ8、ｎ＝３)  ４０質量部
ジペンタエリスリトールトリアクリレート（ＤＰＨＡ）  ６０質量部
1-ヒドロキシシクロヘキシルフェニルケトン  ７．５質量部
ＭＩＢＫ  １００質量部
【００４３】
上記原料を混合してコーティング剤とした。このコーティング剤を実施例３に従って硬化させディスプレイ用耐指紋性フィルムを作製した。該ディスプレイ用耐指紋性フィルムのヘイズは０．１、耐擦傷性はＡ、鉛筆硬度は３Ｈであった。指紋視認性（反射）は○、指紋視認性（透過）は○、画像視認性は○、ニジムラは◎であった。
【００４４】
（実施例５）
上記実施例１のポリテトラメチレングリコールジアクリレート(Ｒ＝Ｃ4Ｈ8、ｎ＝９)をポリプロピレングリコールジアクリレート(Ｒ＝Ｃ3Ｈ6、ｎ＝９)に変更した以外は、実施例１に従って、ディスプレイ用耐指紋性フィルムを作製した。該ディスプレイ用耐指紋性フィルムのヘイズは０．１、耐擦傷性はＡ、鉛筆硬度は２Ｈであった。指紋視認性（反射）は○、指紋視認性（透過）は○、画像視認性は○、ニジムラは◎であった。
【００４５】
（実施例６）
上記実施例２のポリテトラメチレングリコールジアクリレート(Ｒ＝Ｃ4Ｈ8、ｎ＝３)をポリプロピレングリコールジアクリレート(Ｒ＝Ｃ3Ｈ6、ｎ＝３)に変更した以外は、実施例１に従ってディスプレイ用耐指紋性フィルムを作製した。該ディスプレイ用耐指紋性フィルムのヘイズは０．２、耐擦傷性はＡ、鉛筆硬度は２Ｈであった。指紋視認性（反射）は○、指紋視認性（透過）は○、画像視認性は○、ニジムラは◎であった。
【００４６】
（実施例７）
上記実施例３のポリテトラメチレングリコールジアクリレート(Ｒ＝Ｃ4Ｈ8、ｎ＝９)をポリプロピレングリコールジアクリレート(Ｒ＝Ｃ3Ｈ6、ｎ＝９)に変更した以外は、実施例３に従ってディスプレイ用耐指紋性フィルムを作製した。該ディスプレイ用耐指紋性フィルムのヘイズは０．２、耐擦傷性はＡ、鉛筆硬度は３Ｈであった。指紋視認性（反射）は○、指紋視認性（透過）は○、画像視認性は○、ニジムラは◎であった。
【００４７】
（実施例８）
上記実施例４のポリテトラメチレングリコールジアクリレート(Ｒ＝Ｃ4Ｈ8、ｎ＝３)をポリプロピレングリコールジアクリレート(Ｒ＝Ｃ3Ｈ6、ｎ＝３)に変更した以外は、実施例４に従ってディスプレイ用耐指紋性フィルムを作製した。該ディスプレイ用耐指紋性フィルムのヘイズは０．１、耐擦傷性はＡ、鉛筆硬度は３Ｈであった。指紋視認性（反射）は○、指紋視認性（透過）は○、画像視認性は○、ニジムラは◎であった。
【００４８】
（実施例９）
上記実施例１のジペンタエリスリトールヘキサアクリレートを上記化学式（２）で示されるペンタエリスリトールトリアクリレートとヘキサメチレンイソシアネートの付加体に変更した以外は、実施例１に従って、ディスプレイ用耐指紋性フィルムを作製した。該ディスプレイ用耐指紋性フィルムのヘイズは０．３、耐擦傷性はＢ、鉛筆硬度は２Ｈであった。指紋視認性（反射）は○、指紋視認性（透過）は○、画像視認性は○、ニジムラは◎であった。
【００４９】
上記各実施例の組成と各物性の測定結果を表１に示す。
【表１】
2014235235.tif 000007
【００５０】
（比較例１〜１０）
混合する材料、透明基材を下記表２に記載した以外は、実施例１と同様にして、ディスプレイ用耐指紋性フィルムを作製した。ここで、ＰＣＭＨＡとはポリシクロヘキシルメタアクリレート、ＭＸ５００とは、架橋アクリルビーズ（綜研化学（株）製、平均粒径５．０μ）である。
【００５１】
（比較例１１）
配向ポリエステルフィルム（ＰＥＴ−Ｎ）の代わりに、東洋紡社製ＰＥＴフィルム「Ａ４１００」（リタデーション＝６２００ｎｍ、膜厚＝１８８μｍ、Δｎ＝０．０３３）を用いた以外は、実施例１と同様にして、ディスプレイ用耐指紋性フィルムを作製した。
【００５２】
各比較例のディスプレイ用耐指紋性フィルムについても、ヘイズ、指紋視認性（反射、透過）、画像視認性、擦傷性、鉛筆硬度、屈折率、膜厚、ニジムラを測定評価した。その結果も表２に示す。
【表２】
2014235235.tif 000008
【００５３】
表１に記載の実施例１〜９では、被膜層に付着した指紋が見え難く、ディスプレイ上に設置した際の文字や線等の画像視認性が良好であった。また、透明基材フィルムとして配向ポリエステルフィルムを使用しているため、ニジムラが偏光サングラス越しでも観察されなかった。その一方、表２に記載の比較例５〜７では指紋が視認された。これにより、平滑な被膜表面において付着した指紋を目立ち難くするジアクリレートは、上記化学式（１）で表されるポリアルキレングリコールジアクリレートのみであることがわかった。
【００５４】
また、表２に記載の比較例１〜４では、実施例１〜９と同じポリアルキレングリコールジアクリレートを使用していることで指紋視認性は良好であったが、鉛筆硬度や耐擦傷性等の物理物性が悪かった。これにより、被膜層の物理物性を確保するには、３官能以上のアクリレート化合物を配合する必要があることがわかった。比較例８ではヘイズ値が大きく、ディスプレイ上に設置した際に、文字や線等の画像視認性が悪くなる結果を招いた。これにより、従来技術のように被膜層に透光性微粒子を含めると、画像視認性が悪くなることが確認された。
【００５５】
また、比較例９では物理物性（鉛筆硬度）が劣り、比較例１０では、被膜層に付着した指紋がはっきり見えるという結果を招いた。これにより、（Ａ）ポリアルキレングリコールジアクリレートと、（Ｂ）３官能以上のアクリレート化合物との配合比は、（Ａ）の質量部：（Ｂ）の質量部を少なくとも２０：８０〜５０：５０（但し、（Ａ）の質量部＋（Ｂ）の質量部＝１００）とすべきことを導き出せた。更に、比較例１１では透明基材フィルムに汎用ポリエステルフィルムを使用したため、ニジムラが目視でも観察された。